(57)【要約】【課題】迅速に効率よく18Ｆ-イオンを捕捉・回収することができるフローセルを提供する。【解決手段】フローセル１は、炭素電極部２ａと炭素電極部２ａに接合された対向電極部２ｂからなる。炭素電極部２ａと対向電極部２ｂの接合面では、炭素電極４と対向電極６が流路１０を挟んで対向配置されている。炭素電極部２ａは平板状の炭素電極４を内包した樹脂からなる基板である。炭素電極部２ａの対向電極部２ｂとの接合面に流路をなす溝１０が形成されており、その溝１０の底面に炭素電極４が露出している。対向電極部２ｂは一表面に対向電極６が形成された基板である。【選択図】図１
2009092483.tif 000002
【特許請求の範囲】
【請求項１】
平板状の炭素電極を内包し、一表面に流路となる溝が形成され、前記溝の底面に前記炭素電極表面が露出した樹脂からなる炭素電極部と、
前記炭素電極部の前記溝が形成されている面に接合され、絶縁性基板の前記炭素電極部との接合面の前記炭素電極と対向する位置に対向電極をもつ対向電極部と、を備えている18Ｆ-イオン捕捉回収用フローセル。
【請求項２】
前記炭素電極はグラッシーカーボンである請求項１に記載のフローセル。
【請求項３】
前記炭素電極部で前記流路を形成している樹脂はポリジメチルシロキサン又はポリプロピレンであり、前記対向電極部は一表面に前記対向電極が形成されたガラス基板又は樹脂基板である請求項１又は２に記載のフローセル。
【請求項４】
前記溝の深さは５００μｍ以下である請求項１から３のいずれか一項に記載のフローセル。
【請求項５】
以下の工程（Ａ）〜（Ｃ）をその順に含んで、流体が流れる流路をもち、その流路を挟んで炭素電極と対向電極が対向配置されたＦ-イオン捕捉回収用フローセルを製造するフローセル製造方法。
（Ａ）平板状の炭素電極の一表面に前記流路の形状の保護シートを密着させて保護し、前記保護シートの前記炭素電極に密着した面とは反対側の面を基準面にして前記炭素電極の周囲を樹脂で覆って平板状に成型して前記樹脂からなる炭素電極部を形成する工程、
（Ｂ）前記保護シートを前記炭素電極から剥離させて炭素電極部の一表面に流路となる溝を形成する工程、
（Ｃ）絶縁性基板の前記炭素電極部の前記溝に対応する位置に対向電極が形成された対向電極部を、前記対向電極が前記溝を挟んで前記炭素電極と対向するように前記炭素電極部の前記溝が形成されている面に接合する工程。
【請求項６】
前記炭素電極はグラッシーカーボンである請求項５に記載のフローセル製造方法。
【請求項７】
前記対向電極部は樹脂基板又はガラス基板の一表面に前記対向電極となる金属膜が形成されたものである請求項５又は６に記載のフローセル製造方法。
【請求項８】
前記樹脂はポリジメチルシロキサン又はポリプロピレンであり、前記対向電極部は一表面に前記対向電極が形成されたガラス基板又は樹脂基板である請求項５から７のいずれか一項に記載のフローセル製造方法。
【請求項９】
前記保護シートの厚みは５００μｍ以下である請求項５から８のいずれか一項に記載のフローセル製造方法。
【請求項１０】
以下の工程（Ａ）〜（Ｄ）を含んで、流体が流れる流路をもち、その流路を挟んで炭素電極と対向電極が対向配置されたＦ-イオン捕捉回収用フローセルを製造するフローセル製造方法。
（Ａ）平板状の炭素電極の一表面には樹脂層が形成されないように保護した状態で前記炭素電極を樹脂で覆って平板状に成型することにより、一表面の一部領域に炭素電極を保持した炭素電極保持部を形成する工程、
（Ｂ）前記流路の形状の貫通溝が形成された樹脂からなる流路形成シートを、前記貫通溝が前記炭素電極に沿った流路となるように、前記炭素電極保持部の炭素電極保持面に接合して炭素電極部を形成する工程、
（Ｃ）前記炭素電極部の前記溝に対応する位置に対向電極が形成された絶縁性の対向電極部を、前記対向電極が前記溝を挟んで前記炭素電極と対向するように前記炭素電極部の前記溝をもつ面に接合する工程。
【請求項１１】
前記炭素電極はグラッシーカーボンである請求項１０に記載のフローセル。
【請求項１２】
前記流路形成シートはポリジメチルシロキサン又はポリプロピレンからなり、前記対向電極部は一表面に前記対向電極が形成されたガラス基板又は樹脂基板である請求項１０又は１１に記載のフローセル製造方法。
【請求項１３】
前記流路形成シートの厚みは５００μｍ以下である請求項９から１２のいずれか一項に記載のフローセル製造方法。
【発明の詳細な説明】
【技術分野】
【０００１】
本発明は、サイクロトロンで加速した陽子を［18Ｏ］Ｈ2Ｏ水に照射することで得られる18Ｆ-イオンを［18Ｏ］Ｈ2Ｏ水から分離し、18Ｆ-イオンの有機溶媒溶液を製造する放射性フッ素アニオン濃縮装置に用いるフローセル及びその製造方法に関するものである。
【背景技術】
【０００２】
放射性トレーサー化合物を使用する医療診断法の中で、ＰＥＴ（ポジトロン放出断層撮影法）診断に使用される放射性核種は半減期が短いものが多く、例えば18Ｆ-イオンの半減期は約１１０分である。これらの放射性核種を効率よくトレーサー化合物に導入して放射化するためには、時間を節約した作業が必要である。
【０００３】
また、18Ｆ-イオンの原料となる［18Ｏ］Ｈ2Ｏ水は高価であり、ＰＥＴ診断のコストダウンのためには再利用を行いたいという要望がある。
使用する放射性核種の短寿命のためにＰＥＴ等で利用できる時間は限られており、18Ｆで標識された化合物の合成は、分単位での時間短縮と高い合成率が同時に要求されている。
【０００４】
［18Ｏ］Ｈ2Ｏ水から18Ｆ-イオンを分離し、分離した18Ｆ-イオンの有機溶媒溶液を製造する方法として以下（１），（２）の方法が挙げられる。
【０００５】
（１）陰イオン交換樹脂を充填したカラムに18Ｆ-イオンを含む［18Ｏ］Ｈ2Ｏ水を通し、樹脂上に18Ｆ-イオンを捕捉させて［18Ｏ］Ｈ2Ｏ水を分離する。捕捉された18Ｆ-イオンを、炭酸カリウム水溶液を使用して水溶液中に再溶出させて回収する。回収した水溶液を減圧濃縮し、完全に水を除いた後に有機反応で使用する有機溶媒を用いて18Ｆ-イオンを溶解し、18Ｆ-イオンの有機溶媒溶液を得る。このとき加える有機溶媒の量によって18Ｆ-イオンの濃度を調節することができる。
【０００６】
（２）グラッシーカーボン棒状電極に18Ｆ-を捕捉し、［18Ｏ］Ｈ2Ｏ水から有機溶媒へ溶媒交換する。この方法で18Ｆ-を分離した［18Ｏ］Ｈ2Ｏ水は、溶出した有機物を含むことが無いため再利用できることが期待できる。［18Ｏ］Ｈ2Ｏ水溶液から18Ｆ-イオンを分離する装置が特許文献１及び非特許文献１において報告されている。
【０００７】
この装置の基本構造は非特許文献１に詳細に記述されている。グラッシーカーボン棒状電極とプラチナ電極を有するセルを用い、グラッシーカーボン棒状電極を陽極として電圧を印加することによって18Ｆ-イオンを電極上に析出させ、［18Ｏ］Ｈ2Ｏ水から18Ｆ-イオンを分離する。そして、陽極上へ析出させた18Ｆ-イオンを有機溶媒（ジメチルスルホキシド（ＤＭＳＯ））に回収して、18Ｆ-イオンと有機化合物の反応を行っている。
なお、非特許文献２は、グラファイト状カーボン電極と白金電極の組み合わせについて、グラファイト状カーボン電極上に18Ｆ-イオンを析出させる手法を初めて報告したものである。
【特許文献１】特表２００５−５１９２７０号公報
【非特許文献１】Appl. Radiat. Isot. 2006 (64) 989-994.
【非特許文献２】Appl. Radiat. Isot. 1989 (40) 1-6.
【発明の開示】
【発明が解決しようとする課題】
【０００８】
上記（１）の方法では、イオン交換樹脂による［18Ｏ］Ｈ2Ｏ水と18Ｆ-イオンの分離は速やかに行うことができるが、イオン交換樹脂から回収した18Ｆ-イオンを有機溶媒に溶解させるまでに作業が多く、要する時間が長くなる。また、作業が多くなることで、使用する装置と試薬の種類及び量が多くなる。また、このとき分離した［18Ｏ］Ｈ2Ｏ水は、イオン交換樹脂から微量の有機物が溶出するため、再利用することができない。
【０００９】
上記（２）の方法では、上述の文献で使用されているセルはバッチ処理用のセルであるため、［18Ｏ］Ｈ2Ｏ水をフローさせながらグラッシーカーボン棒状電極へ18Ｆ-イオンを捕捉することはできず、一度に処理できる［18Ｏ］Ｈ2Ｏ水の量はセル内に充填できる量と同じ程度しかない。また、セルに18Ｆ-イオンを捕捉する際に、グラッシーカーボン棒状電極に印加する電圧を２０Ｖ程度にした場合、捕捉に要する時間は約８分間となる。また、グラッシーカーボン棒状電極から18Ｆ-イオンを含んだ溶液を回収する際の時間は約５分間かかる。
さらに、得られる18Ｆ-イオンの有機溶媒溶液の体積は、18Ｆ-イオンを含有した［18Ｏ］Ｈ2Ｏ水の体積に対して数分の１程度にしか濃縮できず、濃縮率はあまり高くない。
【００１０】
そこで本発明は、迅速に効率よく18Ｆ-イオンを捕捉・回収することができるフローセルを提供することを目的とするものである。
【課題を解決するための手段】
【００１１】
本発明の18Ｆ-イオン捕捉回収用フローセルは、平板状の炭素電極を内包し、一表面に流路となる溝が形成され、その溝の底面に炭素電極表面が露出した樹脂からなる炭素電極部と、炭素電極部の溝が形成されている面に接合され、絶縁性基板の炭素電極部と接合している面の炭素電極と対向する位置に対向電極をもつ対向電極部と、を備えているものである。
炭素電極としては、平板状に形成されたグラッシーカーボン電極を挙げることができる。
【００１２】
上記した本発明のフローセルを形成する方法として以下の２つの方法を挙げることができる。
【００１３】
本発明のフローセルを製造する第１の方法は、以下の工程（Ａ）〜（Ｃ）をその順に含むものである。
（Ａ）平板状の炭素電極の一表面に流路の形状の保護シートを密着させて保護し、保護シートの炭素電極に密着した面とは反対側の面を基準面にして炭素電極の周囲を樹脂で覆って平板状に成型して樹脂からなる炭素電極部を形成する工程と、
（Ｂ）保護シートを炭素電極から剥離させて炭素電極部の一表面に流路となる溝を形成する工程、
（Ｃ）絶縁性基板の炭素電極部の溝に対応する位置に対向電極が形成された対向電極部を、対向電極が溝を挟んで炭素電極と対向するように炭素電極部の溝が形成されている面に接合する工程。
【００１４】
本発明のフローセルを製造する第２の方法は、以下の工程（Ａ）〜（Ｃ）を含むものである。
（Ａ）平板状の炭素電極の一表面には樹脂層が形成されないように保護した状態で炭素電極を樹脂で覆って平板状に成型することにより、一表面の一部領域に炭素電極を保持した炭素電極保持部を形成する工程、
（Ｂ）流路の形状の貫通溝が形成された樹脂からなる流路形成シートを、貫通溝が炭素電極に沿った流路となるように、炭素電極保持部の炭素電極保持面に接合して炭素電極部を形成する工程、
（Ｃ）絶縁性基板の炭素電極部の溝に対応する位置に対向電極が形成された絶縁性の対向電極部を、対向電極が溝を挟んで炭素電極と対向するように炭素電極部の溝をもつ面に接合する工程。
【００１５】
上記した第１及び第２の方法はいずれも、樹脂によるモールド法を用いて炭素電極部を形成することを特徴としている。熱硬化性樹脂を用いたモールド法は安価であるため、フローセルを安価に構成することができる。
【００１６】
第１の方法では、平板状の炭素電極の流路に面する部分を流路形状の保護シートで保護した状態で炭素電極を内包するような平板状の樹脂基板（炭素電極部）を一体成型した後、保護シートを炭素電極から剥離させることによって、炭素電極の一表面に底面が炭素電極となっている溝を形成している。この方法によれば、保護シートを流路形状に形成しておくことで任意の形状の流路となる溝を炭素電極部に形成することができるので、フローセル内部の流路の形成が容易である。この場合、保護シートの厚みが炭素電極部の溝の深さ、すなわち炭素電極と対向電極の間の距離になる。この製造方法では、平板状の炭素電極を内包しながら流路となる溝をもつ炭素電極部を樹脂によって一体成型するため、溝の底面の炭素電極と溝の側壁との間に隙間が生じず、溝によって形成される流路を液密性の高いものとすることができる。
【００１７】
上記の第１の方法において、炭素電極部を一体成型するために用いる樹脂としてポリジメチルシロキサン（以下、ＰＤＭＳと記す）やポリプロピレン（以下、ＰＰと記す）を用い、対向電極部として一表面に対向電極が形成されたガラス基板（石英ガラスを含む）又は樹脂基板を用いることが好ましい。ＰＤＭＳやＰＰなどの樹脂は樹脂基板やガラス基板に対する接合性が高いため、炭素電極部と対向電極部との接合性が向上し、フローセル内部の流路の液密性がさらに高まる。
【００１８】
第２の方法では、第１の方法のように炭素電極部を一体成型するのではなく、平板状の炭素電極の一表面に樹脂層が形成されないように保護した状態で炭素電極を樹脂で覆って平板状に成型し、成型された炭素電極保持部の炭素電極側の面に樹脂からなる流路形成シートを接合することによって炭素電極部を形成している。この方法では、流路形成シートの厚みが炭素電極部の溝の深さ、すなわち炭素電極と対向電極の間の距離になる。
【００１９】
この第２の方法においては、流路形成シートとしてＰＤＭＳやＰＰからなるものを用い、対向電極部として一表面に対向電極が形成されたガラス基板又は樹脂基板を用いることが好ましい。上述のように、ＰＤＭＳやＰＰは樹脂基板やガラス基板に対する接合性が高いため、流路形成シートと炭素電極保持部、流路形成シートと対向電極部との間の接合性が向上し、フローセル内部の流路の液密性を高めることができる。
【００２０】
炭素電極としてグラッシーカーボンを用いた場合、グラッシーカーボンは高価であるため、製造コストが高くなる。したがって、グラッシーカーボンの使用量を少なくすることがフローセルの製造コストの低減につながる。本発明のフローセル及びその第１及び第２の製造方法では、炭素電極部の対向電極部との接合面のうち流路の底部となる領域のみが炭素電極であればよいため、使用するグラッシーカーボンを小面積のものにすることができ、製造コストを低く抑えることができる。
【００２１】
本発明のフローセルにおいては、炭素電極−対向電極間の距離を５００μｍ以下にすることが好ましい。炭素電極と対向電極との間の距離を５００μｍ以下にすることで、低い電圧印加でも電極間の電位勾配が大きくなって18Ｆ-イオンに作用する影響力が大きくなるので、18Ｆ-イオンの捕捉効率が向上する。
第１の製造方法においては、厚みが５００μｍ以下の保護シートを用いることにより、炭素電極部の一表面の溝の深さを５００μｍ以下することができ、炭素電極−対向電極間の距離が５００μｍ以下になる。
第２の製造方法においては、流路形成シートの厚みを５００μｍ以下にすることで、フローセル内部の炭素電極−対向電極間の距離を５００μｍ以下にすることができる。
【発明の効果】
【００２２】
本発明の18Ｆ-イオン捕捉回収用フローセルは、樹脂からなる炭素電極部と絶縁性の対向電極部とが接合され、両電極部の間に形成された流路を炭素電極と対向電極とで挟むように構成しているので、18Ｆ-イオンを含有した［18Ｏ］Ｈ2Ｏ水を流しながら炭素電極に18Ｆ-イオンを捕捉でき、流路に18Ｆ-イオン回収剤を流して両電極間の電圧を反転させることによって捕捉した18Ｆ-イオンを回収することができる。これにより、流体を流しながら18Ｆ-イオンの捕捉・回収が行なえるので、迅速にかつ高効率に18Ｆ-イオンの濃縮作業を行なうことができる。
【発明を実施するための最良の形態】
【００２３】
本発明の１８Ｆ-イオン捕捉回収用フローセルの一実施例を説明する。図１は一実施例のフローセルを示す図であり、（Ａ）は斜視図、（Ｂ）はフローセル内の電極配置及び流路構成を示す断面図、（Ｃ）は平面図である。
【００２４】
フローセル１は、炭素電極部２ａと炭素電極部２ａに接合された対向電極部２ｂからなる。炭素電極部２ａと対向電極部２ｂの接合面では、炭素電極４と対向電極６が流路１０を挟んで対向配置されている。炭素電極４と対向電極６の間の距離は５００μｍ以下、例えば１００μｍである。
【００２５】
炭素電極部２ａは平板状の例えばグラッシーカーボンなどの炭素電極４を内包した樹脂からなる基板である。炭素電極部２ａの対向電極部２ｂとの接合面に流路をなす溝１０が形成されており、その溝１０の底面に炭素電極４が露出している。炭素電極４の一端４ａは炭素電極部２ａの端部から突出しており、電気的な接触をとるための接触端子をなしている。
【００２６】
炭素電極部２ａはシリコンやＰＤＭＳ、ＰＰなどの樹脂で構成されているが、特に流路１０を形成している樹脂（以下、流路形成部３ｂと記す）はＰＤＭＳ又はＰＰである。ＰＤＭＳやＰＰは樹脂基板やガラス基板に対する接合性が高いため、炭素電極部２ａと対向電極部２ｂとの接合面がＰＤＭＳ又はＰＰとなっていることにより、両電極部２ａ，２ｂの接合強度が高まり、流路１０の液密性が向上する。特にＰＰはＰＤＭＳよりも耐薬品性が高いため、流路１０に面する部分にＰＰを用いることにより、フローセル１の耐久性を高めることができる。このような炭素電極部２ａは、炭素電極４よりも上の部分（炭素電極保持部３ａと記す）と流路形成部３ｂとがＰＤＭＳ又はＰＰにより一体成型されていてもよいし、炭素電極保持部３ａをシリコンやＰＤＭＳ、ＰＰなどの樹脂で成型し、流路形成部３ｂを炭素電極保持部３ａとは別にＰＤＭＳ又はＰＰにより成型した後、炭素電極保持部３ａと流路形成部３ｂを接合したものであってもよい。
【００２７】
対向電極部２ｂは一表面に対向電極６として例えば金属膜が形成されたガラス基板又は樹脂基板である。対向電極６が金属膜で構成されている場合、その金属膜は例えば白金、金、アルミニウム、タングステン、銅、銀、導体シリコン、チタン、クロムなどからなるものである。対向電極部２ｂには流路１０の流体入口及び流体出口をなす貫通孔８ａ，８ｂが設けられている。対向電極部２ｂの一端は炭素電極部２ａの同じ側の一端よりも突出しており、対向電極６の一端６ａがその突出部分にまで形成されてフローセル１の外部に露出している。フローセル１の外部に露出した対向電極６の一端６ａは電気的な接触をとるための接触端子をなしている。なお、両接触端子４ａと６ａが同じ位置に引き出されると接触をとりにくいため、この実施例では、対向電極６を一端６ａ側の端部近傍で屈曲させて接触端子４ａとは異なる位置に接触端子６ａがくるようにしている。
【００２８】
次に、図１に示したフローセル１を形成する方法について説明する。フローセル１を形成する方法としては、炭素電極部２ａを一体成型する方法と、炭素電極保持部３ａと流路形成部３ｂとに分けて別々に成型した後で接合する方法とがある。
【００２９】
[製造方法１]
炭素電極部２ａを一体成型するフローセルの製造方法について説明する。図２はフローセルの第１の製造方法を示す工程断面図である。
【００３０】
平板状の炭素電極４の一表面の所定の領域に流路形状に形成された保護シート１２を貼る（図２（Ａ）を参照。）。炭素電極４は例えば幅寸法５ｍｍ、厚さ１ｍｍであり、保護シート１２は例えば長さ寸法４０ｍｍ、幅寸法４ｍｍであり、厚さは５００μｍ以下、例えば１００μｍである。保護シート１２は例えばポリエチレン、ポリプロピレン、ポリイミドなどの樹脂からなるものであり、成型後に成型樹脂から剥離しやすいものを使用する。
【００３１】
モールド用冶具１４を炭素電極４の保護シート１２が貼られている面に密着させて保持し（図２（Ｂ）を参照。）、モールド用型１６に例えばＰＤＭＳなどのゲル状樹脂を流し込んで硬化させる方法を用いて炭素電極４を内包した平板状の炭素電極部を成型する（図２（Ｃ）を参照。）。
【００３２】
炭素電極部２ａからモールド用冶具１４を剥離させ、さらに保護シート１２を剥離させる（図２（Ｄ）を参照。）。保護シート１２を剥離させることにより、炭素電極部２ａの一表面に保護シート１２の厚みに相当する深さの溝１０が形成される。溝１０の底面は炭素電極４となっている。
【００３３】
次に、樹脂又はガラスからなる基板２ｂの主平面の所定の位置に貫通孔８ａ，８ｂを形成する（図２（Ｅ）を参照。）。その後、基板２ｂの一表面に蒸着法やスパッタリング法などを用いて対向基板となる金属膜６を所定のパターンに形成して対向電極部とする（図２（Ｆ）を参照。）。
【００３４】
炭素電極部２ａの溝１０が形成されている面と対向電極部２ｂの対向電極６が形成されている面を接合する（図２（Ｇ）を参照。）。炭素電極部２ａをＰＤＭＳで成型し、対向電極部２ｂをシリコン、ＰＤＭＳからなる基板又はガラス基板で構成した場合は圧着、炭素電極部２ａをＰＤＭＳで成型し、対向電極部２ｂをＰＰからなる基板で構成した場合又は炭素電極部２ａをＰＰで成型し、対向電極部２ｂをＰＤＭＳ、ＰＰで構成した場合は熱融着、によりこれらを接合することができる。
【００３５】
[製造方法２]
次に、炭素電極部２ａを炭素電極部３ａと流路形成部３ｂに分けて別々に成型するフローセル１の製造方法を説明する。図３はフローセルの第２の製造方法を示す工程断面図である。
【００３６】
モールド用冶具１４を平板状の炭素電極４の一表面全体に密着させた状態で保持し（図３（Ａ）を参照。）、モールド用型１７に例えばＰＤＭＳなどのゲル状樹脂を流し込んで硬化させる方法を用いて、一表面の一部領域に炭素電極４が露出した平板状の炭素電極保持部３ａを成型した後、炭素電極保持部３ａからモールド用冶具１４を剥離させる（図３（Ｂ），（Ｃ）を参照。）。
【００３７】
次に、樹脂又は石英からなる基板２ｂの主平面の所定の位置に貫通孔８ａ，８ｂを形成する（図３（Ｄ）を参照。）。その後、基板２ｂの一表面に蒸着法やスパッタリング法などを用いて対向基板となる金属膜６を所定のパターンに形成して対向電極部とする（図３（Ｅ）を参照。）。
【００３８】
炭素電極保持部３ａの炭素電極４側の面に、流路１０となる貫通溝１８ａが切られたＰＤＭＳ又はＰＰからなる流路形成シート１８を接合し、流路形成シート１８の炭素電極保持部３ａとは反対側の面に対向電極部２ｂの対向電極６が形成されている面を接合する（図３（Ｆ）を参照。）。流路形成シート１８は図１における流路形成部３ｂに相当する。すなわち、炭素電極保持部３ａと流路形成シート１８が接合されることにより炭素電極部２ａが形成される。
【００３９】
炭素電極保持部３ａをＰＤＭＳやシリコンで成型し、流路形成シート１８がＰＤＭＳからなるである場合は圧着、炭素電極保持部３ａをＰＤＭＳやシリコン、ＰＰで成型し、流路形成シート１８がＰＰからなるものである場合は熱融着、によりこれらを接合して炭素電極部２ａを構成することができる。また、流路形成シート１８がＰＤＭＳからなるものであり、対向電極部２ｂをガラス基板やＰＤＭＳやＰＰ以外の樹脂基板で構成した場合は圧着、流路形成シート１８がＰＰからなるものであり、対向電極部２ｂをＰＤＭＳ又はＰＰからなる基板で構成した場合は熱融着、により炭素電極部２ａと対向電極部２ｂを接合することができる。
【００４０】
また、炭素電極部２ａの炭素電極４よりも上の部分（炭素電極保持部３ａ）をＰＤＭＳにより成型した場合には、ＰＤＭＳの弾力性を利用してフローセル１内部の流路の開閉を行なうためのバルブ機能をフローセル１に組み込むことができる。図４はその一例を示したものであるが、この例では、流路１０の電極４，６で挟まれた区間と流体出入口８ａ，８ｂとの間に外部から押圧して流路を押し潰すことができる押潰し部１９ａ，１９ｂを設けている。押潰し部１９ａ，１９ｂでＰＤＭＳを外部から押圧することにより、ＰＤＭＳが変形して流路１０を閉鎖することができる。
【００４１】
上述したフローセル１は図５に示されるような放射性フッ素アニオン濃縮装置に組み込まれる。図５の放射性フッ素アニオン濃縮装置では、炭素電極４の接触端子４ａと対向電極６の接触端子６ａに電源装置２０が接続されている。電源装置２０は両電極４，６間に直流電圧を印加でき、かつその印加電圧を反転することができる。フローセル１の試料導入口８ａには液体供給装置２２が接続されている。液体供給装置２２は18Ｆ-イオンを含む溶液と18Ｆ-イオンの回収剤を含むアセトニトリルを選択的に供給することができるものである。この放射性フッ素アニオン濃縮装置を用いた18Ｆ-イオンの濃縮操作の手順を以下に説明する。
【００４２】
液体供給装置２２により流路１０に18Ｆ-イオンを含む溶液を供給し、電源装置２０により炭素電極４‐対向電極６間に一定電圧を印加して、炭素電極４に18Ｆ-イオンを捕捉する。この操作では、流路１０で18Ｆ-イオンを含む溶液を流しながら炭素電極４‐対向電極６間に一定電圧を印加して炭素電極４に18Ｆ-イオンを捕捉してもよいし、液体排出口８ｂを閉じて流路１０に18Ｆ-イオンを含む溶液を供給して流路１０を18Ｆ-イオンで満たし、その状態で炭素電極４‐対向電極６間に一定電圧を印加して炭素電極４に18Ｆ-イオンを捕捉してもよい。
【００４３】
炭素電極４に18Ｆ-イオンを捕捉した後、流路１０が液体で満たされている場合は液体排出口８ｂからその液体を排出した後、流路１０を18Ｆ-イオン回収剤を含むアセトニトリルで満たし、炭素電極４‐対向電極６間の印加電圧を反転させて炭素電極４に捕捉した18Ｆ-イオンをアセトニトリルに回収する。18Ｆ-イオンを回収したアセトニトリルを液体排出口８ｂから排出して回収する。18Ｆ-イオン回収剤としては、4,7,13,16,21,24-hexaoxa-1,10-diazabicyclo-[8,8,8]-hexacosane（Kryptofix 222（登録商標））が挙げられる。
【産業上の利用可能性】
【００４４】
本発明は、サイクロトロンで加速した陽子を［18Ｏ］Ｈ2Ｏ水に照射することで得られる18Ｆ-イオンを［18Ｏ］Ｈ2Ｏ水から分離し、18Ｆ-イオンの有機溶媒溶液を製造するフローセルに利用することができる。
【図面の簡単な説明】
【００４５】
【図１】一実施例のフローセルを示す図であり、（Ａ）は斜視図、（Ｂ）はフローセル内の電極配置及び流路構成を示す断面図、（Ｃ）は平面図である。
【図２】フローセルの第１の製造方法を示す工程断面図である。
【図３】フローセルの第２の製造方法を示す工程断面図である。
【図４】フローセルの他の実施例を示す平面図である。
【図５】放射性フッ素アニオン濃縮装置の構成を概略的に示す構成図である。
【符号の説明】
【００４６】
１    フローセル
２ａ  炭素電極部
２ｂ  対向電極部
３ａ  炭素電極保持部
３ｂ  流路形成部
４    炭素電極
６    対向電極
４ａ，６ａ  接触端子
８ａ，８ｂ  流路出入口
１０  流路
１２  保護シート
１４  モールド用冶具
１６，１７  モールド用型
１８  流路形成シート
１８ａ  流路形成シートの貫通溝
１９ａ，１９ｂ  バルブ用押潰し部
２０  電源装置
２２  液体供給装置
【図１】
2009092483.tif 000003
【図２】
2009092483.tif 000004
【図３】
2009092483.tif 000005
【図４】
2009092483.tif 000006
【図５】
2009092483.tif 000007